(57)【要約】【課題】  耐酸、耐アルカリ性を有し、親水性の高い有機物質を効率よく回収することが可能な固相抽出材の製造方法及びこれにより得られる固相抽出材が充填されたカラムを提供する。【解決手段】  （ａ）一般式（Ｉ）で示される基を１分子中に少なくとも２個有する化合物及び（ｂ）化学式（ＩＩ）で表される化合物を、（ｂ）／〔（ａ）＋（ｂ）〕がモル比で０．０２〜０．６の範囲となるように水性媒体に配合し、水性懸濁重合することを特徴とする固相抽出材の製造方法  【化１】2008100147.tif 000007（式中、Ｒ１はＨ又はＣＨ３を表わす）  【化２】2008100147.tif 000008及び固相抽出材の製造方法により得られる固相抽出材を充填してなるカラム。【選択図】      なし【特許請求の範囲】
【請求項１】
（ａ）一般式（Ｉ）で示される基を１分子中に少なくとも２個有する化合物及び（ｂ）化学式（ＩＩ）で表される化合物を、（ｂ）／〔（ａ）＋（ｂ）〕がモル比で０．０２〜０．６の範囲となるように水性媒体に配合し、水性懸濁重合することを特徴とする固相抽出材の製造方法。
【化１】
2008100147.tif 000005
（式中、Ｒ１はＨ又はＣＨ３を表わす）
【化２】
2008100147.tif 000006
【請求項２】
請求項１記載の固相抽出材の製造方法により得られる固相抽出材を充填してなるカラム。
【発明の詳細な説明】
【技術分野】
【０００１】
本発明は、固相抽出材の製造方法及びカラムに関する。
【背景技術】
【０００２】
従来から、固相抽出の一分離様式として、試料の疎水性の相違による保持の強弱に基づく分離や濃縮をする逆相固相抽出材が知られている。逆相固相抽出材で一般的に用いられる固相抽出材としては、例えば、シリカゲルの表面をアルキル基などを有するシランカップリング剤で化学修飾した化学結合型シリカゲル（非特許文献１参照）、スチレン−ジビニルベンゼン共重合体粒子（非特許文献２参照）、長鎖アルキル鎖を持つメタクリル酸エステル系又はアクリル酸系の共重合粒子（特許文献１、２参照）等が挙げられる。
【０００３】
【特許文献１】特開昭６２−９０５３３号公報
【特許文献２】特開平２−１３０８１０号公報
【非特許文献１】ジェイ・ジェイ・カークランド、ジェイ・ジェイ・デステファノ著、ジャーナル・オブ・クロマトグラフィー・サイエンス（Ｊｏｕｒｎａｌ  ｏｆ  Ｃｈｒｏｍａｔｏｇｒａｐｈｙ  Ｓｃｉｅｎｃｅ）第８巻、３０９頁、１９７０年
【非特許文献２】エム・ディ−・グリ−サ−、ディ−・ジエイ・ピ−トザック著、アナリティカル・ケミストリ−（ＡｎａｌｙｔｉｃａｌＣｈｅｍｉｓｔｒｙ）第４５巻、１３８３頁、１９７３年
【０００４】
しかしながら、シリカゲルを用いる固相抽出材は、アルカリに弱く、溶離液のｐＨが２〜８の範囲に制限され、全てのｐＨ範囲で用いることができないという欠点があり、さらに、シリカ表面の全てのシラノール基にカップリング剤を化学修飾させることは難しく、未反応のシラノールが残存していることから、塩基性の試料が吸着されるという問題がある。
【０００５】
また、スチレン−ジビニルベンゼン系の共重合体粒子による固相抽出材は、シリカゲルに関する上記問題は解決しているものの、疎水性が強いため親水性化合物の濃縮が困難であるという問題がある。さらに、長鎖アルキル鎖を持つメタクリル酸エステル系又はアクリル酸系の共重合粒子による固相抽出材は、各種溶媒間での膨潤・収縮も少なく、カラム内の溶離液を種々変えて測定を行うことも容易であるが、疎水性が強いため親水性化合物の濃縮が困難であるという問題がある。
【発明の開示】
【発明が解決しようとする課題】
【０００６】
本発明は、耐酸、耐アルカリ性を有し、親水性の高い有機物質を効率よく回収することが可能な固相抽出材の製造方法及びこれにより得られる固相抽出材が充填されたカラムを提供するものである。
【課題を解決するための手段】
【０００７】
本発明は、次の事項に関する。
（１）（ａ）一般式（Ｉ）で示される基を１分子中に少なくとも２個有する化合物及び（ｂ）化学式（ＩＩ）で表される化合物を、（ｂ）／〔（ａ）＋（ｂ）〕がモル比で０．０２〜０．６の範囲となるように水性媒体に配合し、水性懸濁重合することを特徴とする固相抽出材の製造方法。
【０００８】
【化１】
2008100147.tif 000002
（式中、Ｒ１はＨ又はＣＨ３を表わす）
【０００９】
【化２】
2008100147.tif 000003
【００１０】
（２）項（１）に記載の固相抽出材の製造方法により得られる固相抽出材を充填してなるカラム。
【発明の効果】
【００１１】
本発明によれば、耐酸、耐アルカリ性を有し、親水性の高い有機物質を効率よく回収することが可能な固相抽出材の製造方法及びこれにより得られる固相抽出材が充填されたカラムを提供することが可能となる。
【発明を実施するための最良の形態】
【００１２】
本発明に用いられる（ａ）一般式（Ｉ）で示される基を１分子中に少なくとも２個有する化合物としては、既に公知のものを用いることができる。それらの中でも多価アルコールのポリアクリル酸エステル又は多価アルコールのポリメタクリル酸エステル（以下、多価アルコールのポリ（メタ）アクリル酸エステルという）が好ましい。
【００１３】
上記多価アルコールのポリ（メタ）アクリル酸エステルとしては、例えば、エチレングリコールジアクリレート、エチレングリコールジメタクリレート、プロピレングリコールジアクリレート、プロピレングリコールジメタクリレート等のようなアルキレングリコールジ（メタ）アクリル酸エステル、ポリエチレングリコールジアクリレート、ポリエチレングリコールジメタクリレート、ポリプロピレングリコールジアクリレートポリプロピレングリコールジメタクリレート等のポリアルキレングリコールのジ（メタ）アクリル酸エステル、グリセリンのジアクリレート又はトリアクリレート、グリセリンのジメタクリレート又はトリメタクリレート、トリメチロールプロパンのジアクリレート又はトリアクリレート、トリメチロールプロパンのジメタクリレート又はトリメタクリレート、テトラメチロールメタンのジアクリレート、トリアクリレート又はテトラアクリレート、テトラメチロールメタンのジメタクリレート、トリタクリレート又はテトラメタクリレートなどが挙げられるが、反応性及び生成した固相抽出材の耐摩耗性を考慮すると多価アルコールのポリメタクリル酸エステルが好ましい。その中でも、エチレングリコールジメタクリレート、テトラメチロールメタンのジメタクリレート、トリメタクリレート又はテトラメタクリレートがより好ましい。これらの（ａ）成分の化合物は、１種でも２種以上でも使用できる。
【００１４】
本発明に用いられる（ｂ）化学式（ＩＩ）（エポキシのモノメタクリレート）化合物は固相抽出材に親水性を付与するために必要である。
【００１５】
本発明において、上記（ａ）、（ｂ）成分の使用比率は、（ｂ）成分が少なすぎると親水性が損なわれ、分離能が悪くなる傾向にあるため、（ｂ）／〔（ａ）＋（ｂ）〕で表されるモル比率は、０．０２〜０．６、好ましくは０．１〜０．４とされる。
【００１６】
本発明により得られる固相抽出材は、上記（ａ）成分及び（ｂ）成分を所定条件下、水性懸濁重合することで生成する架橋重合体粒子である。重合反応は、通常、６０〜９０℃の温度範囲で、５〜１０時間進行させる。
また、得られた架橋重合体粒子は、必要に応じて分級し、１〜２００μｍの略球状粒子とするが好ましく、２０〜５０μｍの略球状粒子とするがより好ましい。
【００１７】
また、上記水性懸濁重合は、水性媒体中で懸濁重合を行うものであり、この水性媒体としては、通常、水を使用するが、懸濁系の安定性を阻害しない範囲で水溶性有機溶媒を含む水を使用してもよい。なお、水性媒体は、（ａ）、（ｂ）成分及び有機溶媒の総量に対して１〜５０重量倍使用するのが好ましい。
【００１８】
また、上記水性媒体に、水に不溶性又は難溶性の有機溶媒を添加してもよく、これにより、生成する架橋重合体粒子（固相抽出材）を多孔性にすることができる。本発明で用いられる水に不溶性又は難溶性の有機溶媒としては、２５℃で水１００ｇに対する溶解量が１５ｇ以下のものが好ましく、例えば、トルエン、キシレン、エチルベンゼン、ジエチルベンゼン、ヘプタノール、イソアミルアルコール、酢酸エチル、酢酸ブチル、フタル酸ジメチル、フタル酸ジエチル等の脂肪族又は芳香族エステル、酢酸エチレングリコールモノエチルエーテル、ヘキサン、オクタン、デカン等、公知のものが使用できる。
【００１９】
これらの有機溶媒は、得られる重合体の元となる単量体の種類によって適宜使い分けられ、単独で用いてもよいし、２種以上を混合して用いてもよい。
また、これら水に不溶性又は難溶性の有機溶媒の配合割合は、多孔性を付与する観点から、（ａ）、（ｂ）及び（ｃ）成分の総重量〔（ａ）＋（ｂ）〕に対して、５〜３００重量％が好ましく、２０〜２００重量％がより好ましく、特に好ましくは５０〜１００重量％が特に好ましくい。この配合割合が５重量％未満であったり、３００重量％を超えると所望の多孔性が得られにくくなる。
【００２０】
また、上記水性懸濁重合は、重合開始剤の存在下で行うことが好ましい。
上記重合開始剤としては、特に制限はないが、過酸化物系ラジカル開始剤、アゾ系ラジカル開始剤が好ましく、具体的には、例えば、過酸化ベンゾイル、過安息香酸２−エチルヘキシル、過酸化アセチル、過酸化イソブチリル、過酸化オクタノイル、過酸化ラウロイル、過酸化ジｔｅｒｔ−ブチル、クメンヒドロペルオキシド、メチルエチルケトンペルオキシド、４，４，６−トリメチルシクロヘキサノンジｔｅｒｔ−ブチルペルオキシケタール、シクロヘキサノンペルオキシド、メチルシクロヘキサノンペルオキシド、アセチルアセトンペルオキシド、シクロヘキサノンジ−ｔｅｒｔ−ブチルペルオキシケタール、ア
セトンジ−ｔｅｒｔ−ブチルペルオキシケタール、ジイソプロピルヒドロペルオキシド等の過酸化物系ラジカル重合開始剤、２，２’−アゾビスイソブチロニトリル、２，２’−アゾビス（２，４−ジメチルバレロニトリル）、（１−フェニルエチル）アゾジフェニルメタン、２，２’−アゾビス（４−メトキシ−２，４−ジメチルバレロニトリル）、ジメチル２，２’−アゾビスイソブチレート、２，２’−アゾビス（２−メチルブチロニトリル）、１，１’−アゾビス（１−シクロヘキサンカーボニトリル）、２−（カーバモイルアゾ）イソブチロニトリル、２，２’−アゾビス（２，４，４−トリメチルペンタン）、２−フェニルアゾ−２，４−ジメチル−４−メトキシバレロニトリル、２，２’−アゾビス（２−メチルプロパン）等のアゾ系重合開始剤を使用することができる。また、これら重合開始剤は、１種又は２種以上で使用することができる。
【００２１】
また、上記重合開始剤の使用量は、単量体の種類や量などにより適宜決められるものであり、特に限定されないが、上記（ａ）、（ｂ）成分の総重量〔（ａ）＋（ｂ）〕に対して０．０５〜１０重量％使用することが好ましく、０．１〜４．０重量％使用することがより好ましい。この使用量が０．０５重量％未満では重合時間が長くなり、また未反応の単量体が重合体微粒子中に残存する傾向がある。一方、使用量が１０重量％を超える場合は重合開始剤が無駄であるばかりでなく、重合中の発熱制御が難しく、分子鎖長が不十分等の問題が発生する傾向がある。
【００２２】
また、上記水性懸濁重合は、分散剤の存在下で行うことが好ましい。
上記分散剤としては、例えば、ポリビニルアルコール、アルキルセルロース、ヒドロキシアルキルセルロース、カルボキシアルキルセルロース等の水溶性セルロース誘導体、ポリアクリル酸ナトリウムなどの高分子保護コロイドが挙げられる。分散剤は、水性媒体中の水に対して０．００１〜３重量％の範囲で使用することが好ましい。
【００２３】
また、水性懸濁重合により得られた架橋重合体粒子の粒径調節のために、必要に応じて分散助剤として陰イオン系界面活性剤を重合系に添加してもよく、また水に不溶性又は難溶性の有機溶媒や単量体の水への溶解性を防ぐために、水溶性無機塩を重合系に添加してもよい。
【００２４】
また、本発明において、上記（ａ）成分、（ｂ）成分の化合物、分散剤、重合開始剤、分散助剤、有機溶媒等は、これらを予め混合して、又は各々を水性媒体に添加して分散させる。この場合、よく分散させるためにホモミキサー等により高速攪拌（１，０００〜２，０００ｍｉｎ−１）することが好ましく、この高速攪拌は、重合初期まで行うことができる。なお、その後の重合では、プロペラ攪拌機等を用いて通常の攪拌下（１０〜５００ｍｉｎ−１）で行うことが望ましい。
【００２５】
上記条件で得られた架橋重合体粒子は、親水性を向上させるために加水分解をする場合もある。
本発明で得られる固相抽出材は、ステンレス製又は樹脂製などのカラムに充填し、例えば、逆相クロマトグラフィカラムとして使用することができる。またこのようなカラムを用いて固相抽出を行う場合に用いる溶離液としては、例えば、アセトニトリル、水／アセトニトリル、メタノール、水／メタノール、エタノール、水／エタノール、酸又はアルカリ水溶液等が挙げられる。従来のポリマ系固相抽出材では、溶媒間での膨潤・収縮が大きく、溶離液の変更でカラム性能が著しく低下し、特に、シリカ系固相抽出材は、アルカリ溶離液の使用が不可能であったが、本固相抽出材を充填したカラムは、溶離液互換性に優れているため、従来のような不具合は生じない。
【実施例】
【００２６】
以下、実施例により本発明を具体的に説明するが、本発明はこれに制限するものでは
ない。
実施例１
＜固相抽出材の製造＞
（ａ）成分の化合物としてエチレングリコールジメタクリレート４０．０ｇ、（ｂ）成分の化合物としてエポキシモノメタクリレート１６０．０ｇ、（（ｂ）／〔（ａ）＋（ｂ）〕＝０．２（モル比））及び水に不溶性又は難溶性の有機溶媒として酢酸ｎ−ブチル７５ｇとイソアミルアルコール１２５ｇの混合物を１％ポリビニルアルコール水溶液２．０リットル中に懸濁させ、ホモミキサ−を使用して高速攪拌下（１２００ｍｉｎ−１）、室温（２５℃）で約１０分間攪拌し、油滴の粒径を２０〜５０μｍに調整した。その後、普通のプロペラ攪拌装置に移して攪拌しながら（２００ｍｉｎ−１）８０℃で６時間反応させて架橋重合体球状粒子を得た。
【００２７】
この粒子をろ過してイオン交換水２リットル、次いで、メタノール２リットルで洗浄した後、真空乾燥し、平均粒径４５μｍに分級した。
この粒子３０ｇを０．１Ｍ硫酸２００ｍＬに分散し、４０度、５時間攪拌することで、固相抽出材を得た。
【００２８】
＜農薬回収率＞
上記で得られた固相抽出材を６ｍＬシリンジに２５０ｍｇ充填したカラムと、アセトニトリルにオキシン銅及びアシュラムをそれぞれ溶解し、濃度を０．４ｍｇ／ｌに調整した標準試料１００ｍｌとを準備した後、「ＪＩＳＫ０１２８「用水・排水中の農薬試験方法」、７．３高速液体クロマトグラフ法」に従い、上記カラムによるオキシン銅及びアシュラムの回収率を測定した。その結果を表１に示す。
【００２９】
比較例１
上記で得られた固相抽出材の代わりにスチレン−ジビニルベンゼンの固相抽出材を用いた以外は、実施例１と同様にして、オキシン銅及びアシュラムの回収率を測定した。その結果を表１に示す。
【００３０】
【表１】
2008100147.tif 000004
（単位：重量％）
【００３１】
表１に示されるように、本発明（実施例１）の固相抽出材を用いたカラムは、耐酸、耐アルカリ性を有し、親水性の高い有機物質であるオキシン銅及びアシュラムを効率的に回収できることが明らかである。